(57)【要約】【課題】色相及び発色性のバランスに優れたシアンインクを提供することを目的とする。【解決手段】Ｃ．Ｉ．ディスパースブルー３５９と、Ｃ．Ｉ．ディスパースブルー６０とを含有する昇華転写用インクジェットインク組成物。【選択図】なし【特許請求の範囲】
【請求項１】
Ｃ．Ｉ．ディスパースブルー３５９と、Ｃ．Ｉ．ディスパースブルー６０とを含有する昇華転写用インクジェットインク組成物。
【請求項２】
Ｃ．Ｉ．ディスパースブルー３５９の含有量に対するＣ．Ｉ．ディスパースブルー６０の含有量の質量比が、０．２〜５．０である、請求項１記載の昇華転写用インクジェットインク組成物。
【請求項３】
分散剤を含有し、
前記分散剤が、ナフタレンスルホン酸ナトリウム・ホルマリン縮合物を含有する、請求項１又は２記載の昇華転写用インクジェットインク組成物。
【請求項４】
分散剤を含有し、
前記分散剤が、樹脂を含有する、請求項１又は２記載の昇華転写用インクジェットインク組成物。
【請求項５】
前記樹脂が、スチレンアクリル系樹脂である、請求項４記載の昇華転写用インクジェットインク組成物。
【請求項６】
前記分散剤の含有量が、前記昇華転写用インクジェットインク組成物全体に対し、３〜８質量％である、請求項３〜５のいずれか１項に記載の昇華転写用インクジェットインク組成物。
【請求項７】
Ｃ．Ｉ．ディスパースブルー３５９及びＣ．Ｉ．ディスパースブルー６０の総含有量が、前記昇華転写用インクジェットインク組成物全体に対し、３〜８質量％である、請求項１〜６のいずれか１項に記載の昇華転写用インクジェットインク組成物。
【請求項８】
請求項１〜７のいずれか１項に記載の昇華転写用インクジェットインク組成物を記録ヘッドから吐出して中間転写媒体に付着させる吐出工程と、前記中間転写媒体に付着した昇華転写用インクジェットインク組成物を布帛に転写させて染色物を得る転写工程と、を有する、染色物の製造方法。
【発明の詳細な説明】
【技術分野】
【０００１】
本発明は、昇華転写用インクジェットインク組成物及び染色物の製造方法に関する。
【背景技術】
【０００２】
インクジェット記録方法は、比較的単純な装置で、高精細な画像の記録が可能であり、各方面で急速な発展を遂げている。その中でも、より安定して高品質な記録物を得ることについて種々の検討がなされている。
【０００３】
特許文献１には、蛍光性を有する染料と、蛍光性を有しない染料とを組み合わせたマゼンタインク組成物は、彩度及び発色性のバランスに優れることが開示されている。
【先行技術文献】
【特許文献】
【０００４】
【特許文献１】特開２０１６−１９０９３３号公報
【発明の概要】
【発明が解決しようとする課題】
【０００５】
しかしながら、この文献には、色相及び発色性の両方に優れたシアンインクを得ることについて検討されておらず、そのようなシアンインクが求められている。
【課題を解決するための手段】
【０００６】
本発明者らは、上記課題を解決するために鋭意検討した。その結果、特定の２種類の染料を組み合わせた昇華転写用インクジェットインク組成物は、上記課題を解決できることを見出して、本発明を完成させた。
【０００７】
すなわち、本発明は以下のとおりである。
昇華転写用インクジェットインク組成物は、Ｃ．Ｉ．ディスパースブルー３５９と、Ｃ．Ｉ．ディスパースブルー６０とを含有する。
Ｃ．Ｉ．ディスパースブルー３５９の含有量に対するＣ．Ｉ．ディスパースブルー６０の含有量の質量比が、０．２〜５．０であってもよい。
昇華転写用インクジェットインク組成物は、分散剤を含有し、前記分散剤が、ナフタレンスルホン酸ナトリウム・ホルマリン縮合物を含有してもよい。
昇華転写用インクジェットインク組成物は、分散剤を含有し、前記分散剤が、樹脂を含有してもよい。
前記樹脂が、スチレンアクリル系樹脂であってもよい。
前記分散剤の含有量が、前記昇華転写用インクジェットインク組成物全体に対し、３〜８質量％であってもよい。
Ｃ．Ｉ．ディスパースブルー３５９及びＣ．Ｉ．ディスパースブルー６０の総含有量が、前記昇華転写用インクジェットインク組成物全体に対し、３〜８質量％であってもよい。
染色物の製造方法は、昇華転写用インクジェットインク組成物を記録ヘッドから吐出して中間転写媒体に付着させる吐出工程と、前記中間転写媒体に付着した昇華転写用インクジェットインク組成物を布帛に転写させて染色物を得る転写工程と、を有する。
【発明を実施するための形態】
【０００８】
以下、本発明の実施の形態（以下、「本実施形態」という。）について詳細に説明するが、本発明はこれに限定されるものではなく、その要旨を逸脱しない範囲で様々な変形が可能である。
【０００９】
［昇華転写用インクジェットインク組成物］
本実施形態の昇華転写用インクジェットインク組成物は、分散染料として、Ｃ．Ｉ．ディスパースブルー３５９と、Ｃ．Ｉ．ディスパースブルー６０とを含有する。以下、昇華転写用インクジェットインク組成物を、単にインク組成物ということがある。本実施形態のインクジェットインク組成物は、Ｃ．Ｉ．ディスパースブルー３５９と、Ｃ．Ｉ．ディスパースブルー６０とを含有することにより、色相及び発色性のバランスに優れたシアンインクを得ることができる。本発明者らは、赤味が強くシアンインクとしての色相に劣り、また耐候性に劣るＣ．Ｉ．ディスパースブルー３５９と、発色性に劣るＣ．Ｉ．ディスパースブルー６０を組み合わせると、意外にも色相及び発色性のバランスに優れたシアンインクが得られることを見出した。この要因は、Ｃ．Ｉ．ディスパースブルー３５９が、発色性に優れ、Ｃ．Ｉ．ディスパースブルー６０が、耐候性に優れることに起因して、これらの一方の分散染料の劣る性能が、他方の分散染料の優れた性能により相殺されるためであると考えられる。但し、要因はこれに限定されない。また、本発明者らは、耐目詰まり性にやや劣るＣ．Ｉ．ディスパースブルー３５９と、Ｃ．Ｉ．ディスパースブルー６０を組み合わせると、意外にも耐目詰まり性が向上する傾向にあることを見出した。この要因は、アントラキノン骨格を有するＣ．Ｉ．ディスパースブルー６０が、同じくアントラキノン骨格を有するＣ．Ｉ．ディスパースブルー３５９の再結晶化を抑制しているためであると考えられる。但し、要因はこれに限定されない。
【００１０】
インク組成物は、分散染料として、Ｃ．Ｉ．ディスパースブルー３５９と、Ｃ．Ｉ．ディスパースブルー６０とを含有する。ここでいう「分散染料」は、加熱により昇華する性質を有する染料をいう。なお、分散染料は、本発明の作用効果を阻害しない範囲において、その他の染料を含有してもよく、含有していなくてもよい。
【００１１】
Ｃ．Ｉ．ディスパースブルー３５９及びＣ．Ｉ．ディスパースブルー６０の総含有量は、インク組成物全体に対し、３〜８質量％であることが好ましい。総含有量が上記範囲内にあることにより、色相及び発色性に一層優れる傾向にある。同様の観点から、総含有量は、３．５〜７質量％であることがより好ましく、４〜６質量％であることが更に好ましい。
【００１２】
Ｃ．Ｉ．ディスパースブルー３５９の含有量に対するＣ．Ｉ．ディスパースブルー６０の含有量の質量比は、０．２〜５．０であることが好ましい。質量比が０．２以上であることにより、耐候性及び色相に一層優れる傾向にあり、質量比が５．０以下であることにより、発色性に一層優れる傾向にある。同様の観点から、質量比は、０．３〜３．０であることがより好ましく、０．５〜２．０であることが更に好ましい。
【００１３】
〔分散剤〕
インク組成物は、分散剤を含有することが好ましい。インク組成物は、分散剤を含有することにより、分散染料の分散性に優れ、その結果、インク組成物の耐目詰まり性能に優れる。分散剤としては、例えば、ナフタレンスルホン酸ナトリウム・ホルマリン縮合物、及び樹脂が挙げられる。分散剤は、１種を単独で、又は２種以上を組み合わせて用いられる。
【００１４】
分散剤は、耐目詰まり性に一層優れる観点から、ナフタレンスルホン酸ナトリウム・ホルマリン縮合物を含有することが好ましい。ナフタレンスルホン酸ナトリウム・ホルマリン縮合物は、分子中にナフタレン環を有するスルホン化物をホルマリン縮合して得られる化合物又はその塩である。
【００１５】
分散剤は、臭気性に一層優れる観点から、樹脂を含有することが好ましい。樹脂としては、例えば、ウレタン系樹脂、スチレンアクリル系樹脂、アクリル系樹脂、フルオレン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、塩化ビニル−酢酸ビニル共重合体、及びエチレン酢酸ビニル系樹脂が挙げられる。これらの中でも、樹脂は、耐目詰まり性に一層優れる観点から、ウレタン系樹脂又はスチレンアクリル系樹脂であることが好ましく、スチレンアクリル系樹脂であることがより好ましい。
【００１６】
ウレタン系樹脂としては、分子内にウレタン結合を有する樹脂であれば特に限定されない。ウレタン系樹脂は、インクジェットインク組成物の保存安定性の観点から、アニオン性官能基を有すると好ましく、カルボキシ基、スルホ基及びヒドロキシ基からなる群より選ばれる１種以上のアニオン性官能基を有するとより好ましい。
【００１７】
ウレタン系樹脂としては、ウレタン結合以外に、主鎖にエーテル結合を含むポリエーテル型ウレタン樹脂、主鎖にエステル結合を含むポリエステル型ウレタン樹脂、及び主鎖にカーボネート結合を含むポリカーボネート型ウレタン樹脂が挙げられる。これらのウレタン系樹脂は、１種を単独で、又は２種以上を組み合わせて用いられる。
【００１８】
ウレタン系樹脂は、市販品を用いてもよい。市販品としては、例えば、三井化学株式会社製品の「タケラック  Ｗ６１１０」、大成ファインケミカル株式会社製品の「アクリット  ＷＢＲ−０２２Ｕ」、三洋化成株式会社製品の「パーマリン  ＵＸ−３６８Ｔ」、三洋化成株式会社製品の「ユープレン  ＵＸＡ−３０７」、三洋化成株式会社製品の「ユーコート  ＵＷＳ−１４５」、ルーブリゾール社製品の「ソルスバース４７０００」（いずれも商品名）が挙げられる。
【００１９】
スチレンアクリル系樹脂としては、特に限定されず、例えば、スチレン−アクリル酸共重合体、スチレン−メタクリル酸共重合体、スチレン−メタクリル酸−アクリル酸エステル共重合体、スチレン−α―メチルスチレン−アクリル酸共重合体、及びスチレン−α―メチルスチレン−アクリル酸−アクリル酸エステル共重合体が挙げられる。これらの共重合体は、ランダム共重合体、ブロック共重合体、交互共重合体、グラフト共重合体のいずれの形態を有してもよい。また、スチレンアクリル系樹脂は、市販品を用いてもよく、市販品としては、例えば、ＢＡＳＦジャパン株式会社製品の「ジョンクリル６７」、ルーブリゾール社製品の「ソルスバース４３０００」（いずれも商品名）が挙げられる。
【００２０】
分散剤の含有量は、インク組成物全体に対し、３〜８質量％であることが好ましい。分散剤の含有量が上記範囲内であることにより、インク組成物は、色相、発色性及び耐目詰まり性をバランスよく一層向上させることができる。同様の観点から、分散剤の含有量は、３．５〜７質量％であることがより好ましく、４〜６質量％であることが更に好ましい。
【００２１】
インク組成物は、水を含有する。水としては、特に限定されず、例えば、イオン交換水、限外濾過水、逆浸透水、蒸留水等の純水及び超純水が挙げられる。
【００２２】
水の含有量は、インク組成物全体に対して、３０〜８０質量％程度であってもよい。
【００２３】
［水溶性有機溶剤］
インク組成物は、水溶性有機溶剤を含有してもよい。インク組成物は、水溶性有機溶剤を含有することにより、保湿性や分散染料の再溶解性が向上し、耐目詰まり性に一層優れる傾向にある。水溶性有機溶剤としては、例えば、分子内の炭素数が２以上６以下であり、かつ、分子内にエーテル結合を１つ含有してもよいポリオール化合物が挙げられる。上記ポリオール化合物の具体例としては、メチルトリグリコール、ジエチレングリコール、トリエチレングリコール、ポリエチレングリコール、プロピレングリコール、ジプロピレングリコール、トリプロピレングリコール、ポリプロピレングリコール、ポリオキシエチレンポリオキシプロピレングリコール、メチルトリグリコール、ブチルトリグリコール（トリエチレングリコールモノブチルエーテル）、ブチルジグリコール（ジエチレングリコールモノブチルエーテル）、ジプロピレングリコールモノプロピルエーテル、グリセリン、及びアルカンジオールが挙げられる。アルカンジオールとしては、１，２−ヘキサンジオール、１，２−ヘプタンジオール、１，３−プロパンジオール、１，２−ブタンジオール、１，３−ブタンジオール、１，４−ブタンジオール、２，３−ブタンジオール、３−メチル−１，３−ブタンジオール、１，３−プロパンジオール、１，２−ブタンジオール、１，２−ペンタンジオール、１，４−ブタンジオール、１，５−ペンタンジオール、１，６−ヘキサンジオール、２−メチル−２，４−ペンタンジオール及び３−メチル−１，５−ペンタンジオールが挙げられる。これらの水溶性有機溶剤は、１種を単独で、又は２種以上を組み合わせて用いられる。
【００２４】
水溶性有機溶剤の含有量は、インク組成物全体に対し、２０〜３０質量％であってもよい。
【００２５】
［界面活性剤］
本実施形態の界面活性剤としては、特に限定されず、例えば、アセチレングリコール系界面活性剤、フッ素系界面活性剤、及びシリコーン系界面活性剤が挙げられる。これらの中でも、界面活性剤は、本発明の作用効果をより有効かつ確実に奏する観点から、シリコーン系界面活性剤が好ましい。
【００２６】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物からなる群より選択される１種以上が好ましい。アセチレングリコール系界面活性剤の市販品としては、特に限定されないが、例えば、オルフィン１０４シリーズやオルフィンＥ１０１０等のＥシリーズ（エアプロダクツ株式会社製品）、サーフィノール４６５、サーフィノール６１（日信化学工業株式会社製品）等が挙げられる。アセチレングリコール系界面活性剤は、１種を単独で、又は２種以上を組み合わせて用いられる。
【００２７】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製品）；ＦＣ−１７０Ｃ、ＦＣ−４３０、フロラード−ＦＣ４４３０（住友スリーエム株式会社製品）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製品）などが挙げられる。フッ素系界面活性剤は、１種を単独で、又は２種以上を組み合わせて用いられる。
【００２８】
シリコーン系界面活性剤としては、特に限定されないが、例えば、ポリシロキサン系化合物、及びポリエーテル変性オルガノシロキサンが挙げられる。シリコーン系界面活性剤の市販品としては、特に限定されないが、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（ビックケミー・ジャパン株式会社製品）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（信越化学株式会社製品）等が挙げられる。シリコーン系界面活性剤は、１種を単独で、又は２種以上を組み合わせて用いられる。
【００２９】
界面活性剤の含有量は、インク組成物全体に対して０．５〜１．５質量％であってもよい。
【００３０】
［用途］
インク組成物は、昇華転写を利用した布帛等に対する染色方法に好適に適用できる。ここでいう昇華転写を利用した染色方法としては、例えば、下記の方法が挙げられる。その方法は、紙等のシート状の転写媒体に本実施形態のインクジェットインク組成物を用いてインクジェット方式による印刷を行った後、布帛等の被記録媒体に上記転写媒体を重ねて加熱により昇華転写する方法である。
【００３１】
［染色物の製造方法］
昇華転写を利用した染色方法である本実施形態の染色物の製造方法は、本実施形態のインク組成物を記録ヘッドから吐出して中間転写媒体に付着させる吐出工程と、中間転写媒体に付着したインク組成物を布帛に転写させて染色物を得る転写工程と、を有する。これにより、生産性良く、染色物を製造することができる染色物の製造方法を提供することができる。以下、各工程について説明する。
【００３２】
（吐出工程）
本工程では、例えば、インクジェット法を用いて、本実施形態のインク組成物を中間転写媒体の記録面に付与する。インクジェット法によるインク組成物の吐出は、例えば、後述するインクジェット記録装置等の液滴吐出装置を用いて行うことができる。
【００３３】
液滴吐出方式として、ピエゾ方式や、インク組成物を加熱して発生した泡（バブル）によりインク組成物を吐出させる方式等が用いられる。これらの中でも、液滴吐出方式は、インク組成物の変質のし難さ等の観点から、ピエゾ方式が好ましい。
【００３４】
中間転写媒体としては、例えば、普通紙等の紙、インク受容層が設けられた記録媒体等を用いることができる。これらの中でも、中間転写媒体は、シリカ等の無機粒子を含有するインク受容層が設けられた紙であることが好ましい。これにより、中間転写媒体に付与されたインク組成物が乾燥する過程で、記録面に滲み等が抑制された中間記録物を得ることができる。また、このような媒体であれば、さらに記録面の表面に分散染料を留めやすく、後の転写工程において、分散染料の昇華をより効率的に行うことができる。
【００３５】
本工程では、複数種のインク組成物を用いてもよい。これにより、例えば表現することのできる色域をより広いものとすることができる。その複数種のインク組成物のうち１種が本実施形態のインク組成物であってもよく、２種以上が本実施形態のインク組成物であってもよい。本発明の作用効果をより有効かつ確実に奏する観点から、上記複数種のインク組成物の全てが本実施形態のインク組成物であると好ましい。
【００３６】
（転写工程）
その後、インク組成物が付与された中間転写媒体の記録面を、例えば、被染色物と対向させた状態で加熱し、インク組成物を構成する分散染料を被染色物に転写させる。これにより、布帛等の被染色物とした染色物が得られる。
【００３７】
本工程は、インク組成物が付与された中間転写媒体を、被染色物と対向させた状態で加熱することにより行えばよい。本工程は、中間転写媒体と被染色物とを密着させた状態で加熱することにより行うことがより好ましい。これにより、例えば、より鮮明な画像を記録媒体に記録することができる。
【００３８】
被染色物としては、例えば、疎水性繊維布帛等の布帛、樹脂フィルム等のシート状の物が好適に用いられるが、シート状以外の球状、直方体形状等の立体的な形状を有する物を用いてもよい。
【００３９】
また、被染色物としては、例えば、樹脂、プラスチックで構成されたもののほか、ガラス、金属、陶磁器を用いてもよい。被染色物としての布帛を構成する繊維としては、例えば、ポリエステル繊維、ナイロン繊維、トリアセテート繊維、ジアセテート繊維、ポリアミド繊維及びこれらの繊維を２種以上用いた混紡品が挙げられる。また、これらとレーヨン等の再生繊維あるいは木綿、絹、羊毛等の天然繊維との混紡品を用いてもよい。
【００４０】
また、被染色物としての樹脂フィルムとしては、例えば、ポリエステルフィルム、ポリウレタンフィルム、ポリカーボネートフィルム、ポリフェニレンサルファイドフィルム、ポリイミドフィルム、及びポリアミドイミドフィルムが挙げられる。樹脂フィルムは、複数の層が積層された積層体であってもよいし、材料の組成が傾斜的に変化する傾斜材料で構成されたものであってもよい。
【００４１】
このような染色物の製造方法によれば、本実施形態のインク組成物を用いるため、色相及び発色性の両方に優れ、当該インク組成物の耐候性を向上できる。
【００４２】
布帛を含む被記録媒体としては、布帛そのものであってもよいが、布帛が樹脂粒子を含む前処理液で前処理されたものであることが好ましい。布帛が前処理されていることにより、より摩擦堅牢性に優れた染色物が得られる傾向にある。
【実施例】
【００４３】
以下、本発明を実施例及び比較例を用いてより具体的に説明する。本発明は、以下の実施例によって何ら限定されるものではない。
【００４４】
［インクジェットインク組成物の調製］
各材料を下記表１〜表４に示す組成で混合し、十分に撹拌し、インクジェットインク組成物を得た。なお、下記の表１〜表４中、数値の単位は質量％であり、合計は１００．０質量％であり、分散染料及び樹脂の各含有量は、固形分換算値である。また、下記表１〜表４に示す材料のうち、Ｄｉｓｐｅｒｓｅ  Ｂｌｕｅ  ３５９、Ｄｉｓｐｅｒｓｅ  Ｂｌｕｅ  ６０、Ｄｉｓｐｅｒｓｅ  Ｂｌｕｅ  ７２はアントラキノン骨格を有する分散染料であり、Ｄｉｓｐｅｒｓｅ  Ｙｅｌｌｏｗ  ５４はキノリン骨格を有する分散染料である。
【００４５】
【表１】
2020070351.tif 000002
【００４６】
【表２】
2020070351.tif 000003
【００４７】
【表３】
2020070351.tif 000004
【００４８】
【表４】
2020070351.tif 000005
【００４９】
インクジェットプリンタ（ＰＸ−Ｇ９３０、セイコーエプソン社製）のヘッドに各インク組成物を充填し、目詰まりしているノズルがなく、通常どおりに記録できることを確認した。このインクジェットプリンタを用いて、上記各インク組成物を吐出し、中間転写媒体であるＤＳ  Ｔｒａｎｓｆｅｒ  Ｍｕｌｔｉ  Ｐｕｒｐｏｓｅ（セイコーエプソン社）に、記録解像度１４４０×７２０ｄｐｉで１０階調のグラデーションパターンを付着させた。尚、プリンタの動作環境は２５℃とした。
【００５０】
その後、中間転写媒体のインク組成物付着側で、中間転写媒体と、白色記録媒体である布帛（ポリエステル１００％、アミーナ、東レ社製）とを密着させ、この状態でヒートプレス機（ＴＰ−６０８Ｍ、太陽精機社製）を用いて２００℃で６０秒の条件で加熱し、昇華転写を行い、各染色物を得た。
【００５１】
〔色相及び発色性〕
得られた染色物について、中間転写媒体と対向していた側の面の染色部の各階調部のＣＩＥＬＡＢにおいて定義されるａ*、ｂ*を、測色機（Ｇｒｅｔａｇ  Ｍａｃｂｅｔｈ  Ｓｐｅｃｔｒｏｌｉｎｏ、Ｘ−Ｒｉｔｅ社製）を用いて測定し、色相角∠Ｈ°及びＯＤ値をそれぞれ求め、以下の基準に従い評価した。色相角∠Ｈ°は、∠Ｈ°＝ｔａｎ-1（ｂ*／ａ*）＋１８０（ａ*＜０の場合）、または∠Ｈ°＝ｔａｎ-1（ｂ*／ａ*）＋３６０（ａ*＞０の場合）により求められる。
【００５２】
［色相］
Ａ：色相角∠Ｈ°が２００°以上２５０°未満
Ｂ：色相角∠Ｈ°が１８０°以上２００°未満
Ｃ：色相角∠Ｈ°が１８０°未満
【００５３】
［ＯＤ値］
Ａ：ＯＤ値が１．３以上
Ｂ：ＯＤ値が１．１以上１．３未満
Ｃ：ＯＤ値が１．１未満
【００５４】
〔耐候性〕
得られた染色物について、ＩＳＯ  １０５  Ｂ０２に従って実施し、以下の基準に従って結果を評価した。
Ａ：耐候性が５級以上
Ｂ：耐候性が４級以上５級未満
Ｃ：耐候性が３級以上４級未満
【００５５】
〔目詰まり放置回復性〕
インクジェットプリンタ（ＰＸ−Ｇ９３０、セイコーエプソン社製）のヘッドに各インク組成物を充填し、目詰まりしているノズルがなく、通常どおりに記録できることを確認した。全ノズルが正常に吐出することを確認した後、記録装置の電源を正常な状態でＯＦＦにし、これを４０℃環境で１ヵ月、放置した。これらについて全色同時吸引による回復動作で正常吐出に至るまでに要した回数を色毎に測定し、以下の基準に従って結果を評価した。
Ａ：全ての色が回復動作５回以下で正常化
Ｂ：全ての色が回復動作６回以上１０回未満で正常化
Ｃ：全ての色が回復動作１０回以上でも正常化せず
【００５６】
〔臭気〕
各インク組成物を、インクジェットプリンタ（ＰＸ−Ｇ９３０、セイコーエプソン社製）のヘッド全列に充填し、全列正常に吐出することを確認した後、閉め切った高さ３ｍ×幅５ｍ×５ｍの部屋で１時間印刷した。その後、被検者が部屋に入室し、以下の判定を行った。５名実施し多い方の判定を採用した。
Ａ ：やっと感知できる臭い
Ｂ ：何の臭いか楽に感知できる臭い
【００５７】
実施例及び比較例の結果から、Ｃ．Ｉ．ディスパースブルー３５９と、Ｃ．Ｉ．ディスパースブルー６０とを組み合わせると、色相及び発色性をバランスよく向上できることが分かった。
実施例１〜５の結果から、Ｃ．Ｉ．ディスパースブルー３５９の含有量に対するＣ．Ｉ．ディスパースブルー６０の含有量の質量比が大きくなり、特に０．２以上であると、耐候性及び色相に一層優れる傾向にあることが分かった。また、Ｃ．Ｉ．ディスパースブルー３５９の含有量に対するＣ．Ｉ．ディスパースブルー６０の含有量の質量比が小さくなり、５．０以下であると、発色性に一層優れる傾向にあることが分かった。
実施例１、６、１１の結果から、分散剤としてスチレンアクリル系樹脂、ウレタン系樹脂を用いると、臭気に優れ、更にスチレンアクリル系樹脂を用いると、耐目詰まり性一層優れる傾向にあることが分かった。